"シリカおよび金属酸化物、すなわち銀、亜鉛、銅またはそれらの混合物からなる該金属酸化物を含む抗菌性シリカの複合体であって、1~100ミクロンのメジアン粒径を有するシリカ粒子と、前記シリカ粒子のメジアン粒径の30までのメジアン粒径を有する金属酸化物と、によって調製される複合体。請求項1に記載の複合体において、前記金属酸化物は、前記シリカ表面と非共有結合するものである、複合体。請求項1に記載の複合体において、前記複合体の水性スラリは、前記複合体を調製するために用いる前記シリカ粒子の水性スラリに対して、5.0~8.0のpH範囲でゼータ電位の増加を示す、複合体。請求項1に記載の複合体において、0.1~30重量の前記金属酸化物を含む、複合体。請求項1に記載の複合体において、前記複合体を調製するために用いる前記シリカ粒子は、1~20ミクロンのメジアン粒径を有する、複合体。請求項1に記載の複合体において、前記複合体を調製するために用いる金属酸化物は、1~100nmのメジアン粒径を有する、複合体。請求項1に記載の複合体において、前記金属酸化物は、酸化亜鉛である、複合体。抗菌性シリカの複合体を含む歯磨剤組成物であって、前記複合体は、シリカおよび金属酸化物、すなわち銀、亜鉛、銅またはそれらの混合物からなる該金属酸化物を含む、該歯磨剤組成物において、前記複合体は、1~100ミクロンのメジアン粒径を有するシリカ粒子と、前記シリカ粒子のメジアン粒径の30までのメジアン粒径を有する金属酸化物と、少なくとも1種の他の歯磨剤成分とによって調製される、歯磨剤組成物。請求項8に記載の歯磨剤組成物において、前記金属酸化物は、前記シリカ表面に非共有結合するものである、歯磨剤組成物。請求項8に記載の歯磨剤組成物において、前記複合体の水性スラリは、前記複合体を調製するために用いる前記シリカ粒子の水性スラリに対して、5.0~8.0のpH範囲でゼータ電位の増加を示す、歯磨剤組成物。請求項8に記載の歯磨剤組成物において、0.1~30重量の前記金属酸化物を含む、歯磨剤組成物。請求項8に記載の歯磨剤組成物において、前記複合体を調製するために用いる前記シリカ粒子は、1~20ミクロンのメジアン粒径を有する歯磨剤組成物。請求項8に記載の歯磨剤組成物において、前記複合体を調製するために用いる金属酸化物は、1~100nmのメジアン粒径を有する、歯磨剤組成物。請求項8に記載の歯磨剤組成物において、前記金属酸化物は、酸化亜鉛である、歯磨剤組成物。抗菌性シリカ複合体の調製方法において、a銀、亜鉛、銅またはそれらの混合物からなる金属酸化物を、1重量~10重量のシリカを含む水性スラリと混合し、0.01重量~1重量の金属酸化物を含む水性スラリ/金属酸化物スラリにする混合ステップであって、前記水性スラリは、混合前では所定酸性pHである、該混合ステップと、b前記水性スラリ/金属酸化物スラリを所定酸性pHに再調整するステップと、c前記水性スラリ/金属酸化物スラリを乾燥して、抗菌性シリカ複合体を得るステップと、を有する、方法。請求項15に記載の方法において、前記水性スラリは、混合前ではpHが6.5以下である、方法。請求項15に記載の方法において、ステップbでは、前記pHを4.5~5.5に調整する、方法。請求項15に記載の方法において、前記シリカは、1~20ミクロンのメジアン粒径を有する、方法。請求項15に記載の方法において、前記金属酸化物は、1~100nmの粒径を有する、方法。請求項15に記載の方法において、前記金属酸化物は酸化亜鉛である、方法。したがって、口腔用組成物、特に歯磨剤組成物において、亜鉛や銀のような抗菌性金属化合物の渋味を低減するために多くの試みが行われてきた。これらの試みの多くは、しかし、微生物の増殖を助成する条件下では、渋味を低減しつつ、組成物の良好な抗菌特性をもたらすことに成功していない。したがって、これらの問題に対処する改良された材料および組成物の必要性が存在する。概要シリカおよび金属酸化物、すなわち銀、亜鉛、銅またはそれらの混合物からなる該金属酸化物を含む抗菌性シリカの複合体であって、1~100ミクロンのメジアン粒径を有するシリカ粒子と、前記シリカ粒子のメジアン粒径の30までのメジアン粒径を有する金属酸化物と、によって調製される複合体を、本明細書に開示する。また、前記複合体および少なくとも1種の他の歯磨剤成分を含む歯磨剤複合体も開示する。また、a銀、亜鉛、銅またはそれらの混合物からなる金属酸化物を、1重量~10重量のシリカを含む水性スラリと混合し、0.01重量~1重量の金属酸化物を含む水性スラリ/金属酸化物スラリにする混合ステップであって、前記水性スラリは、混合前では所定酸性pHである、該混合ステップと、b前記水性スラリ/金属酸化物スラリを所定酸性pHに再調整するステップと、c前記水性スラリ/金属酸化物スラリを乾燥して、抗菌性シリカ複合体を得るステップと、を有する抗菌性シリカ複合体の調製方法を開示する。詳細な説明本明細書において、文脈上明らかに他の意味を指すべき場合を除き、単冠詞a、anおよびtheは複数指示対象を含む。本明細書の全体を通じて、文脈上他の意味に解すべき場合を除き、単語含むcomprise、または含むcomprisesもしくは備えるcomprisingのような変化形は、述べられた実体要素integerもしくはステップ、または複数の実体要素もしくはステップの群における包括することを意味し、他の実体要素もしくはステップ、または他の複数の実体要素もしくはステップの群を除外することを意味するものではない。本明細書に開示する複合材料は、微生物の増殖を阻害するのに有用である。一般に、本発明の複合体以下、本複合体と略称する場合もあるは、酸化亜鉛などの難溶性金属化合物からの亜鉛イオンのような金属イオンを生成することができる。複合体は、したがって、例えば歯磨剤組成物の成分としての用途を含んで、様々な用途に有用である。本発明の複合体は、その表面に結合する亜鉛、銀または銅を含む金属化合物のような、1種又はそれ以上の抗菌性金属化合物の粒子を有するシリカを含む。抗菌性金属化合物は、シリカ粒子とは非共有結合である。理論に束縛されるものではないが、抗菌性金属化合物は、シリカ粒子の表面に対して、静電結合、水素結合および/または物理的吸着することができると考えられる。適当な抗菌性金属化合物の例としては、以下のものに限定しないが、亜鉛、銅および銀の化合物がある。好ましい抗菌性金属化合物は、酸化亜鉛のような亜鉛化合物である。当技術分野で既知の他の抗菌性金属化合物を使用することもできる。抗菌性粒子例えば、酸化亜鉛粒子が表面に結合しない、未修飾ベアシリカ粒子による水性スラリすなわち、複合体中に存在するシリカ粒子と、同質の他のシリカ粒子に対して、本複合体の水性スラリは、5.0~8.0のpH範囲でゼータ電位の増加を示す。例えば、本複合体の水性スラリは、未修飾シリカ粒子の水性スラリに対して少なくとも10のゼータ電位の増加を示すことができる。別の態様では、本複合体の水性スラリは、未修飾シリカ粒子の水性スラリに対して少なくとも15のゼータ電位の増加を示すことができる。さらに別の態様では、本複合体の水性スラリは、未修飾シリカ粒子の水性スラリに対して少なくとも20のゼータ電位の増加を示すことができる。さらなる態様では、本複合体の水性スラリは、未修飾シリカ粒子の水性スラリに対して少なくとも25のゼータ電位の増加を示すことができる。さらなる別の態様では、本複合体の水性スラリは、未修飾シリカ粒子の水性スラリに対して少なくとも30のゼータ電位の増加を示すことができる。さらに別の態様では、本複合体の水性スラリは、未修飾シリカ粒子の水性スラリに対して少なくとも35またはそれを超えるゼータ電位の増加を示すことができる。図1を参照すると、シリカ粒子表面で2重量の酸化亜鉛を含む複合体の水性分散液は、同種である未修飾シリカ粒子金属酸化物なしに対して、5.0~8.0のpH範囲でゼータ電位の増加を示す。同様に、10重量の酸化亜鉛を含む複合体は同じpH範囲で、ゼータ電位のさらなる増加を示す。本複合体に存在する抗菌性金属酸化物の量は変化してもよく、しかし一般的には約0.1~約30重量の複合体すなわち、シリカおよび抗菌性金属化合物の複合体である。別の態様では、抗菌性化合物の量は、約1~約20重量の複合体である。本発明の複合体は、さらに金属カチオンを含むことができ、該金属カチオンは複合体の調製中に生ずる、または本複合体を口腔ケア組成物に使用しているときに形成することができる。特別な例としては、後述するように、本複合体を生成する過程で発生することができるZn2イオンがある。Zn2イオンはまた、シリカ粒子の表面に非共有結合することができる。本複合体のシリカ粒子の大きさは、所望の最終用途に応じて変化する。いくつかの用途のでは、例えば歯磨剤組成物の増粘剤や研磨剤として、本複合材のシリカ粒子は、一般的には約1~約100ミクロンのメジアン粒径を有する。別の態様では、シリカ粒子は、約1~約50ミクロン、約1~約40ミクロン、約1~約30ミクロン、約1~約20ミクロンまたは約1~約15ミクロンのメジアン粒径を有する。本複合体には、様々なタイプのシリカ製品を使用することができ、例えば、J.M.フーバー社JMHuberCorporationから入手可能なシリカ製品ZEODENT登録商標のような、歯磨剤組成物中で、代表的には研磨剤や増粘剤として使用される市販のシリカ製品である。別の態様では、本複合体に使用されるシリカ粒子は、シリカ生成物を沈降させるために、アルカリ金属ケイ酸塩に対して酸性化剤を添加することで調製した、非晶質シリカ沈殿物である。非晶質シリカ沈殿物を調製する方法は、当技術分野で公知である。さらに別の態様では、ヒュームド蒸散粉末化シリカ、シリカゲル、コロイダルコロイド状シリカなどを本複合体に用いることができる。同様に、様々な抗菌性金属化合物例えば、酸化亜鉛粒子を使用することができる。抗菌性金属粒子の大きさは、一般に本複合体の所望の用途に依存する。一般に、抗菌性金属の粒径は、シリカ粒子のそれよりも少なくなる。いくつかの態様では、サブミクロンサイズの抗菌性金属粒子を用いることができ、例えば1ミクロンまでの粒径を有する酸化亜鉛粒子である。別の態様では、より小さな酸化亜鉛粒子を用いることができ、例えば約1~約500nm、約1~約400nm、約1~約200nm、約1~約100nmの大きさを有する粒子である。具体的な例として、酸化亜鉛粒子は約100nm未満のメジアン粒径を有する。このような粒子は、シグマアルドリッチSIGMAALDRICH社セントルイス、ミズーリ州63103スプルースストリート3050から入手可能である。本明細書で用いるメジアン粒径とは、試料の50が当該値よりも小さなサイズであり、試料の50が当該値よりも大きなサイズを有している粒径を指す。本発明の別の態様では、本複合体は、a水または水溶液中においてシリカ粒子の酸性スラリを準備するステップと、b抗菌性金属化合物例えば、酸化亜鉛、酸化銀、酸化銅などを前記酸性スラリに結合させるステップと、c該スラリのpHを酸性のpHへ再調整するステップと、d前記スラリを乾燥して、シリカ粒子の表面の少なくとも一部に結合非共有結合した抗菌性金属粒子を含む本複合体を得るステップと、を含む方法によって調製する。ステップaおよびbは、例えば、適当なミキサを使用して、高剪断条件下で行うのが好ましい。ステップaのスラリは、シリカ粒子を水溶液または単なる水に適量で添加することで得ることができる。典型的には、ステップaのスラリは、水中にシリカ粒子が存在する、例えば、20重量以下のシリカ、10重量以下のシリカ、5重量以下のシリカまたは3重量以下のシリカが存在する希釈スラリとする。いくつかの態様では、ステップaのスラリは約3重量のシリカを含む。スラリは、抗菌性金属化合物との混合に先立ち、約6.5未満のpHとなるよう酸性化することが好ましい。いくつかの態様では、スラリは、bのステップに先立って、約6.5以下のpHに酸性化することができる。スラリは、適当な酸、例えば、硫酸または他の鉱酸の溶液を用いて酸性にすることができる。ステップbは、抗菌性金属粒子をスラリと混合することによって行う。いくつかの態様では、ステップaで得られるスラリに抗菌性金属粒子を添加することによって、このことを達成することができる。抗菌性金属粒子をシリカスラリに対する混合中または直後のいずれかの時点で、スラリのpHを6.5以下に調整または維持することが好ましい。一態様では、約6.5以下のpHを維持しつつステップbを行う。実施例として酸化亜鉛を用いる場合、図2を参照して説明すると、酸化亜鉛ZnOの等電点は9と10の間にあり、この数値は粒子の表面電荷が0となるpHを示している。pHが9よりもやや低いと、ZnOの表面電荷はカチオンであり、一方pHが10以上であると、表面電荷はアニオンである。二酸化ケイ素SiO2の等電点はほとんど2.2である。したがってシリカは、高いpHが最大の負の表面電荷を示すので、ほとんど全範囲のpHで負に帯電する。したがって、ステップbを行う間、2表面間の引力に影響を与え、かつ酸化亜鉛およびシリカ粒子を結合させるために、2粒子酸化亜鉛、シリカ間の対向表面における電荷の大きさを最大化するスラリのpHにより、粒子のより高い結合エネルギーが生じる。さらに、ステップbを行う間に6.5以下のpHを維持すると、シリカ表面への酸化亜鉛の最適な分散を保証する一方で、自己凝集またはクラスター化によって任意の酸化亜鉛粒子の成長が低減し、これらは酸化亜鉛の等電点に近づくと発生する傾向にある。ステップbを行う間またはステップbの直後酸化亜鉛およびシリカが結合した後、約2.0~約6.5、好ましくは約4.5~約5.5でスラリのpHを維持することが望ましい。ステップbはまた、簡潔に上述したZn2イオンの形成をもたらすことができ、本複合体中に存在することができる。これらのイオンは、歯磨剤製剤に用いる場合、口の口腔内領域へZn2の素早い放出を提供することができ、一方でシリカ-酸化亜鉛粒子は、長時間にわたり亜鉛イオンの供給源として働く。抗菌性金属粒子およびシリカ粒子が結合した後、既知の技術、例えば噴霧乾燥、フラッシュ乾燥、ベルト乾燥および当業者に既知である他の乾燥法を用いてスラリを乾燥させることができる。本発明の複合体は、微生物の増殖を阻害するのに有用である。このように、生体内または生体上を含む、様々な表面上で本複合体は細菌の形成を防止または軽減することができる。具体的な例として、本発明の複合体は、ヒトのような被験者の口における口腔内での微生物の増殖を阻害するのに有用である。本発明の複合体は、とりわけ、緑膿菌、大腸菌、大腸菌、黄色ブドウ球菌およびサルモネラの増殖を抑制することができる。本発明の複合体はまた、渋味を低減することもできる。本発明はまた、開示した複合体を含む歯磨剤にも関し、該歯磨剤組成は共に混合し、分散し、またはそうでなければ他の歯磨剤組成物と結合することができる。本明細書で用いる歯磨剤組成物とは、例えば歯の接触可能面を清浄するなどして、口腔衛生を維持するのに使用し得る組成物を指す。例えば、練り歯磨き、液体歯磨き、歯磨きペースト、粉末歯磨き剤などが挙げられる。歯磨剤の例には、含有物として本発明のシリカ複合体に加えて、水、清浄化剤、保湿剤、結合剤、香味剤、本複合体以外の粉末状研磨剤またはそれらの組み合わせがある。歯磨剤製剤はまた、歯磨剤製剤に組み込む前に溶解しなければならない含有物例えばフッ化ナトリウムのような虫歯予防薬、リン酸ナトリウム、サッカリンのような香味剤を含むことができる。本発明のシリカ複合体は、歯磨剤組成物全体に対して、一般に0.01~50重量、0.01~30重量または0.01~25重量の量で歯磨剤中に存在することができる。本発明のシリカ複合体が事実上の研磨剤である場合、その量は0.05~約25重量であり、好ましくは約10~約25重量とすることができる。シリカ複合体が粘度調整剤増粘剤である場合、その量は0.05~約15重量程度とすることができる。さらなる態様では、歯磨剤組成物は、本複合体以外の少なくとも1種の他成分、例えば研磨剤、本複合体以外の少なくとも1種の増粘剤、少なくとも1種の溶媒、少なくとも1種の防腐剤、少なくとも1種の界面活性剤、またはそれらの組み合わせを含み、ここで本発明のシリカ複合体は、歯磨剤中に、研磨剤、増粘剤、またはその両方として存在する。一態様では、本明細書に開示したシリカ複合体は、歯磨剤組成物における研磨剤として単独で利用でき、または本明細書に開示したもしくは当業界で既知である他の研磨材料を有する添加剤もしくは共研磨剤として利用できる。従来タイプである他の研磨添加物をいくつでも、本発明の歯磨剤組成物中に存在させることができる。このような他の研磨粒子としては、例えば、沈降炭酸カルシウムPCC、重質炭酸カルシウムGCC、チョーク、ベントナイト、第二リン酸カルシウムまたはその二水和物、シリカゲル単独で、また任意の構造で、沈降シリカ、非晶質沈降シリカ同様に単独で、また任意の構造で、パーライト、二酸化チタン、第二リン酸カルシウム、ピロリン酸カルシウム、アルミナ、アルミナ水和物、仮焼アルミナ、ケイ酸アルミニウム、不溶性メタリン酸ナトリウム、不溶性メタリン酸カリウム、不溶性炭酸マグネシウム、ケイ酸ジルコニウム、粒状熱硬化性樹脂および他の適当な研磨材料が挙げられる。このような材料を歯磨剤組成物に導入してターゲット製剤の艶出し特性を調整することができる。研磨成分に加えて、歯磨剤は1種又はそれ以上の感覚刺激亢進剤を含むこともできる。感覚刺激亢進剤としては、保湿剤、甘味料、界面活性剤、香味剤、着色剤および増粘剤ときには結合剤、ガムまたは安定剤としても既知であるが挙げられる。保湿剤は、乾燥から歯磨剤を防ぐとともに、粘りコシの強さ又は口当たりを歯磨剤に加えるのに役立。適当な保湿剤としては、ポリエチレングリコール様々な異なる分子量、プロピレングリコール、グリセリングリセロール、エリスリトール、キシリトール、ソルビトール、マンニトール、ラクチトール、水素化デンプン加水分解物およびその混合物が挙げられる。具体例では、保湿剤が歯磨剤組成物の約20~50重量、例えば40の量で存在する。甘味料を歯磨剤組成物例えば歯磨き粉に加えて、気分をよくする味を生成物に授けることができる。適当な甘味料としては、サッカリンサッカリンナトリウム、サッカリンカリウムまたはサッカリンカルシウムとして、シクラミン酸塩ナトリウム塩、カリウム塩またはカルシウム塩として、アセスルファムカリウム、ソーマチン、ネオヘスペリジンジヒドロカルコン、アンモニア化グリシルヒジン、D型グルコース、果糖、スクロース、マンノースおよびグルコースが挙げられる。界面活性剤を本発明の歯磨剤組成物に用いて、該組成物を審美的観点からより一層容認できるようにすることができる。界面活性剤は、組成物に清浄化および発泡特性を付与する清浄化材料であるのが好ましい。適当な界面活性剤は、ラウリル硫酸ナトリウム、ドデシルベンゼンスルホン酸ナトリウム、ラウロイルサルコシン酸塩、ミリストイルサルコシン酸塩、パルミトイルサルコシン酸塩、ステアロイルサルコシン酸塩およびオレオイルサルコシン酸塩のアルカリ金属またはアンモニウム塩、ポリオキシエチレンソルビタンのモノステアレート、イソステアレートおよびラウレート、ラウリルスルホ酢酸ナトリウム、N-ラウロイルサルコシン、N-ラウロイルサルコシン、N-ミリストイルサルコシンまたはN-パルミトイルサルコシンのナトリウム、カリウムおよびエタノールアミン塩、アルキルフェノールのポリエチレンオキシド凝縮物、ココアミドプロピルベタイン、ラウラミドプロピルベタイン、パルミチルベタインなどのような安全かつ有効量のアニオン、カチオン、非イオン、双性イオン、両性およびベタインの界面活性剤である。ラウリル硫酸ナトリウムが好適な界面活性剤である。界面活性剤は、通常本発明の口腔ケア組成物中に約0.1~15質量、好ましくは約0.3~5質量、例えば約0.3~2.5質量の量で存在する。香味剤も歯磨剤組成物に加えることができる。適当な香味剤としては、以下のものに限定しないが、冬緑油、ペパーミント油、スペアミント油、サッサフラス油、クローブの油、シナモン、アネトール、メンソール、チモール、オイゲノール、オイカリプトール、レモン、オレンジおよびフルーツの香りやスパイスの香りなどを付与する他のかかる香味化合物が挙げられる。これら香味剤は、一般にアルデヒド、ケトン、エステル、フェノール、酸ならびに脂肪族、芳香族および他のアルコールの混合物を含む。着色剤を加えて生成物の審美的外観を改善することができる。適当な着色剤としては、以下のものに限定しないが、FDAのような適切な規制機関によって認可されている着色剤、および欧州食品医薬品指令にリストされているものが挙げられ、またTiO2のような顔料やFDCおよびDC染料のような色素を含む。増粘剤は、練り歯磨きを相分離に対して安定化させるゼラチン構造を得るため、歯磨剤組成物に有用である。適当な増粘剤としては、シリカ増粘剤;デンプン;デンプンのグリセライト;カラヤガムステルクリアガム、トラガカントガム、アラビアガム、ガティガム、アカシアガム、キサンタンガム、グアガムおよびセルロースガムのようなガム;ケイ酸アルミニウムマグネシウムVeegum;カラギーナン;アルギン酸ナトリウム;寒天;ペクチン;ゼラチン;セルロース、カルボキシメチルセルロース、ヒドロキシエチルセルロース、ヒドロキシプロピルセルロース、ヒドロキシメチルセルロース、ヒドロキシメチルカルボキシプロピルセルロース、メチルセルロース、エチルセルロースおよび硫酸化セルロースのようなセルロース化合物;ヘクトライトクレイのような天然および合成クレイ;並びにこれらの混合物が挙げられる。増粘剤または結合剤の典型的な量は、練り歯磨き組成物の約0~15重量である。歯磨き粉組成物での利用に有用なシリカ増粘剤は、例えば非限定的な例として、ZEODENT165シリカのような非晶質沈降シリカがある。他の好適な限定しないがシリカ増粘剤は、ZEODENT153,163および/または167、およびZEOFREE177および/または265シリカであり、全てジェイエムフーバー社JMHuberCorporationから入手可能である。治療剤を組成物に用いて、虫歯、歯周病および温度感受性の予防および治療を提供することができる。治療剤の例としては、限定しないが、フッ化ナトリウム、モノフルオロリン酸ナトリウム、モノフルオロリン酸カリウム、フッ化スズ、フッ化カリウム、フルオロケイ酸ナトリウム、フルオロケイ酸アンモニウムなどのようなフッ化物源;ピロリン酸四ナトリウム、ピロリン酸四カリウム、ピロリン酸二水素二ナトリウム、ピロリン酸一水素三ナトリウムのような縮合リン酸塩;トリポリホスフェート、ヘキサメタホスフェート、トリメタホスフェートおよびピロホスフェート;トリクロサン、ビスグアニド、アレキシジン、クロルヘキシジンおよびグルコン酸クロルヘキシジンのような抗微生物剤;パパイン、ブロメライン、グルコアミラーゼ、アミラーゼ、デキストラナーゼ、ムタナーゼ、リパーゼ、ペクチナーゼ、タンナーゼおよびプロテアーゼのような酵素;塩化ベンザルコニウムBZK、塩化ベンゼトニウムBZT、塩化セチルピリジニウムCPCおよび臭化ドミフェンのような第四級アンモニウム化合物;クエン酸亜鉛、塩化亜鉛およびフッ化スズのような金属塩;サンギナリアエキスおよびサンギナリン;ユーカリプトール、メントール、チモールおよびサリチル酸メチルのような精油;フッ化アミン;過酸化物などが挙げられる。治療剤は、歯磨剤に単独で又は組み合わせて治療上安全かつ有効なレベルで使用し得る。保存剤も本発明の組成物に加えて、細菌増殖を防止することができる。メチルパラベン、プロピルパラベンおよび安息香酸ナトリウムのような口腔組成物用に承認された適当な保存剤を安全かつ有効量で加えることができる。開示された歯磨剤には、様々な追加成分、例えば脱感作剤、治療剤、その他の虫歯予防剤、キレート剤/封鎖剤、ビタミン、アミノ酸、タンパク質、その他の歯垢防止/歯石防止剤、乳白剤、抗生物質、抗酵素、酵素、pH調整剤、酸化剤、抗酸化剤なども加えることができる。一般に、上述の添加剤のほかに水が組成物のバランスを付与する。水は、好ましくは脱イオン水であり、不純物が無いものとする。歯磨剤は、通常約5重量~約70重量の水を含み、例えば5重量~35重量、具体的には11重量の水を含む。本発明のシリカ複合体はまた、他の様々な歯磨剤および口腔ケア組成物、例えばブレスストリップ、チューインガムのようなガム、うがい薬、口内洗浄剤、糖菓例えば、トローチ、プレス成形錠剤、硬い飴など、可食性フィルム、口臭スプレーおよび歯のホワイトニングストリップに組み込むことができる。本明細書に開示する複合体または組成物は、ヒトのような、被験者の口に複合体または組成物を投与することにより、微生物の増殖を低減するために用いることができる。以下の実施例は、当業者に対して、特許請求の範囲で請求する化合物、組成物、物品、装置および/または方法がいかになされ、評価されるかの完全な開示および説明を提供するために述べるものであり、純粋に本発明の実施態様を意図したもので、発明者らが発明であるとみなす範囲を限定することを意図するものではない。数値例えば、量、温度などに関して正確さを確保するための努力を行ったが、若干の誤差や逸脱は認められるべきである。特に断りのない限り、分率は重量分率であり、温度は ゚Cまたは室温であり、圧力は大気圧であるかそれに近い圧力である。実施例1ZnO-シリカ複合体の調製3000mLの脱イオン水に、80gのZEODENT103J.M.フーバー社から入手可能を、極めて高い剪断条件ULTRATURREXミキサを用いて30,000rpmの下で添加した。硫酸17を滴下添加して、pH6.0を得た。その後、0.5~20グラムの酸化亜鉛ナノ粉末100nm未満であり、シグマアルドリッチSIGMAALDRICH社から市販を、同様の剪断下で添加した。スラリは、17の硫酸を用いて0.5~6.5、好ましくは4.5~5.5の一定のpHに調整した。その後、ニロNiro研究所の目盛り付き噴霧乾燥機でスラリを噴霧乾燥した。ZnO-シリカ複合体のSEM画像を図4に示す。比較のため、図3は、ZnOが結合していない同じシリカ粒子のSEM画像である。図5は、シリカ粒子の表面全体にわたるZnO分布画像内の明るい部分で表されるを示す、EDSでマッピングした画像である。また、さらなる複合体を、ZEODENT103のシリカを用いて生成した。図6,7に、2重量のZnOを含むZEODENTシリカ複合体のSEM画像を示す。図10は、2重量のZnOが結合したものを含むZEODENT103のシリカ粒子の、EDSでマッピングしたSEM画像であり、Aは電子画像、BはSiのマッピング、CはZnのマッピングである。これとは対照的に、図8,9には、ZnOが結合していないZEODENT103シリカのSEM画像を示す。図11では、また、比較用の電子画像、Siのマッピング画像およびZnのマッピング画像を示す。実施例2ZnO-シリカ複合体を用いた微生物増殖の抑制微生物増殖を決定付けするための手順微生物増殖は、USP61標準試験を使用して特徴付けした。10グラムのZnO-シリカ複合体材料の試料を、90mlのトリプシン大豆ブロスTSBまたは乳糖ブロスのいずれかに計量して投入した。細菌培養は、使用する培養液ブロスのタイプを決定付ける。培養液/ZnO-シリカ複合体の試料を振動撹拌し、また10mLの試料を試験管にピペット注入した。黄色ブドウ球菌ATCC6538、緑膿菌ATCC9027、大腸菌ATCC8739または豚コレラ菌ATCC10708のいずれかの第二世代の細菌培養物を再水和し、100μLの各培養を、TSB/ラクトース培養液/ZnO-シリカ複合体を収容する試験管にピペット注入した。その後、試験管およびその内容物を2日間、30~35°Cでインキュベート培養した。サルモネア試験用のテトラチオネート培地およびセレナイトシスチン培地にさらなる転移を行い、24時間、30~35°Cでインキュベートした。すべての培養液から直接、ZnO-シリカ培養を適切な示差/選択性寒天培地に転移し、さらに2日間、30~35°Cでインキュベートし、その後プレートを読み取った。対照および比較用試料の微生物増殖を、上述した手順と同様にして決定付けした。微生物増殖試験結果上述の微生物に対する阻害能力について、シリカ-ZnO複合体を試験した。表1を参照すると、純粋酸化亜鉛粒子の存在下では、微生物増殖は観察されなかった。若干の増殖から顕著な増殖にわたる増殖は、僅かに中性であるスラリpH、すなわちpH7.3を用いて調製したシリカ粒子に対してZnOが2~20重量を有するZnO-シリカ複合体の存在下で観察された。これとは対照的に、微生物の増殖がほとんどないから全くないのは、酸性スラリのpHであるpH5.5を用いて調製したシリカ粒子に対してZnOが2~20重量を有するZnO-シリカ複合体の存在下で観察された。表2を参照して、ZnO-シリカ複合体を、シリカおよびZnOの混合物と比較するが、ここで該シリカの粒子は結合したZnOを含まない。あらゆるZnOが添加されていない、純粋なZEODENT-103Z-103粒子の存在下で微生物の増殖が観察された。緑膿菌の増殖がZnOおよびZEODENT-103の混合物の存在下で観察された一方で、ZnO-シリカ複合体の存在下では微量の増殖しか観察されなかった。これらの結果は、本発明の複合体材料は、シリカおよびZnOの混合物よりも優れて作用することを示す。実施例3人工唾液中でのZn供給以下の人工唾液製剤、すなわち、2.2g/Lの胃粘素、0.381g/LのNaCl、0.213g/LのCaCl22H2O、0.738g/LのK2HPO43H2O、1.114g/LのKClにより、亜鉛の供給および放出を評価した。図12を参照すると、酸化亜鉛-シリカ複合研磨材は最初の1時間でその亜鉛のほとんどを使い果たし、その後4時間まで、亜鉛の放出は極めて低いレベルを維持することが分かる。供給システムが口腔内では5分未満留まり、その後排出されるため、口の中の細菌をまず殺菌し、次いで制御するための亜鉛イオンの急速な放出を必要とする口腔ケア製剤において、このことは利点である。2の酸化亜鉛およびシリカ研磨剤の物理的混合材料は、長期的には同程度に機能するが、亜鉛の最初の放出はかなり低い。これら試料について滲出可能な亜鉛のpH段階調査を行い、Zn溶解特性のプロファイル履歴を決定した。これら調査は、やはり人工唾液内で行った。図13を参照すると、通常の口内pH6.0~7.5で、Znの放出は、物理混合に比べて複合体材料の方が高いことが分かる。両種のZn放出が同程度に観察されるのは、pH5.2以下だけである。どちらの場合でも、酸化亜鉛は外部に存在する、ましてや物理混合物であっても外部に存在すると考えられているので、複合体材料中の亜鉛形態は、2の物理的混合のそれよりもずっと可溶性であることを曲線は示唆し、さらに複合体材料用のプロファイルは異なっているので、このことは可溶性の異種が作用していることを示唆する。種々の変更および改変を、本明細書に開示した化合物、複合体、キット、物品、装置、組成物および方法に加えることができる。本明細書で説明した化合物、複合体、キット、物品、装置、組成物および方法に関する他の態様は、本明細書に開示した化合物、複合体、キット、物品、装置、組成物および方法に関して、本明細書の考慮および実践から明らかになるであろう。明細書および実施例は例示と見なすべきものであることを意図する。"